(57)【特許請求の範囲】
【請求項１】
酸化物超電導体またはその原料の粉末を安定化材からなるチューブに充填するステップと、前記粉末が充填されたチューブに伸線加工、圧延加工および焼結加工を施して、長尺のテープ状酸化物超電導線材を作製するステップと、前記長尺のテープ状酸化物超電導線材を、長尺の断面が円形の芯材に縦添えして変形加工を施すことにより、前記テープ状酸化物超電導線材の幅広面が前記芯材の外周を覆うように曲げ変形を加えて、前記テープ状酸化物超電導線材と前記芯材とを密着させて、複合線を作製するステップと、前記複合線に焼結加工を施すステップとを備える、酸化物超電導線材の製造方法。
【請求項２】
前記テープ状酸化物超電導線材を作製するステップは、前記粉末が充填されたチューブに、伸線加工、第１の圧延加工、焼結加工および第２の圧延加工を順次施すことを特徴とする、請求項１記載の酸化物超電導線材の製造方法。
【請求項３】
前記テープ状酸化物超電導線材を作製するステップは、前記粉末が充填されたチューブに伸線加工を施して素線を作製するステップと、前記作製された素線を複数本チューブに嵌合した後、伸線加工を施すことにより、多芯のテープ状酸化物超電導線材を作製するステップとを備える、請求項１または請求項２記載の酸化物超電導線材の製造方法。
【請求項４】
酸化物超電導体またはその原料の粉末を安定化材からなるチューブに充填するステップと、前記粉末が充填されたチューブに伸線加工および圧延加工を施して、長尺のテープ状線材を作製するステップと、前記長尺のテープ状線材を、長尺の断面が円形の芯材に縦添えして変形加工を施すことにより、前記テープ状線材の幅広面が前記芯材の外周を覆うように曲げ変形を加えて、テープ状線材と前記芯材とを密着させて、複合線を作製するステップと、前記複合線に焼結加工を施すステップとを備える、酸化物超電導線材の製造方法。
【請求項５】
前記焼結加工を施した複合線に、さらに減面率５０％以下の減面加工を施すステップと、前記減面加工を施した複合線に第２の焼結加工を施すステップとを備える、請求項４記載の酸化物超電導線材の製造方法。
【請求項６】
前記焼結加工を施した複合線に、さらに減面率５０％以下の減面加工を施すステップと、前記減面加工を施した複合線に、さらに長尺のテープ状酸化物超電導線材を縦添えして変形加工を施すことにより、前記テープ状酸化物超電導線材の幅広面が前記複合線の外周を覆うように曲げ変形を加えて、前記テープ状酸化物超電導線材と前記複合線とを密着させて、第２の複合線を作製するステップと、前記第２の複合線に第２の焼結加工を施すステップとを備える、請求項４記載の酸化物超電導線材の製造方法。
【請求項７】
前記テープ状線材を作製するステップは、前記粉末が充填されたチューブに伸線加工を施して素線を作製するステップと、前記作製された素線を複数本チューブに嵌合した後、伸線加工を施すことにより、多芯のテープ状線材を作製するステップとを備える、請求項４〜請求項６のいずれかに記載の酸化物超電導線材の製造方法。
【請求項８】
前記複合線を作製するステップにおいて施される変形加工は、断面が円形の線引き用ダイスを用い、前記ダイスに前記芯材と前記テープ状線材または前記テープ状酸化物超電導線材とを同時に供給することにより行なわれる、請求項１〜請求項７のいずれかに記載の酸化物超電導線材の製造方法。
【請求項９】
前記複合線を作製するステップにおいて施される変形加工は、複数段の成形ロールを用いたロール成形加工により行なわれる、請求項１〜請求項７のいずれかに記載の酸化物超電導線材の製造方法。
【請求項１０】
前記複合線を作製するステップにおいて施される変形加工は、熱間加工であることを特徴とする、請求項１〜請求項９のいずれかに記載の酸化物超電導線材の製造方法。
【請求項１１】
前記芯材は、金属被覆された酸化物超電導線材であることを特徴とする、請求項１〜請求項１０のいずれかに記載の酸化物超電導線材の製造方法。
【請求項１２】
前記金属被覆された酸化物超電導線材は、パウダー・イン・チューブ法を用いて製造された酸化物超電導線材であって、リボン形状で前記線材の長手方向に延びる、複数の酸化物超電導フィラメントと、前記複数の酸化物超電導フィラメントを覆う安定化材からなるマトリックスとを備え、前記リボン形状の酸化物超電導フィラメントのアスペクト比が４〜４０の範囲内にあり、前記酸化物超電導フィラメントの厚みが５μｍ〜５０μｍの範囲内にあり、前記線材の断面形状が円形であり、かつ、７７Ｋの温度で磁場が印加されていない状態において２０００Ａ／ｃｍ２上の臨界電流密度を示すことを特徴とする、請求項１１記載の酸化物超電導線材の製造方法。
【請求項１３】
前記芯材は、銀または銀合金からなることを特徴とする、請求項１〜請求項１０のいずれかに記載の酸化物超電導線材の製造方法。
【請求項１４】
前記酸化物超電導体が、ビスマス系２２２３相または２２１２相を主体とするビスマス系酸化物超電導体であり、前記安定化材が銀、銀合金およびそれらの組合せからなる群から選択されるいずれかであることを特徴とする、請求項１〜１３のいずれかに記載の酸化物超電導線材の製造方法。
【請求項１５】
請求項１〜請求項１４のいずれかに記載の製造方法により製造された酸化物超電導線材が、複数本撚合わされていることを特徴とする、酸化物超電導撚線。
【請求項１６】
前記酸化物超電導線材が捩じられていることを特徴とする、請求項１５記載の酸化物超電導撚線。
【請求項１７】
前記酸化物超電導線材の周りに高抵抗金属層または絶縁層が形成されていることを特徴とする、請求項１５記載の酸化物超電導撚線。
【請求項１８】
請求項１５に記載の酸化物超電導撚線が、円筒形状の芯材に１層または２層以上螺旋状に巻付けられてなる、超電導導体。
【発明の詳細な説明】
【０００１】
【発明の属する技術分野】
本発明は、酸化物超電導体を用いた線材、撚線および導体、ならびにその線材の製造方法に関するものであり、特に、電力ケーブル等の交流用電力機器等に適用できる、高い臨界電流密度を有する断面が円形の線材、およびそれを用いた交流損失の少ない撚線および導体の構造、ならびにその線材を製造するための方法に関するものである。
【０００２】
【従来の技術および発明が解決しようとする課題】
従来、銀シースビスマス系酸化物超電導線材について、１０4 Ａ／ｃｍ2 を超える臨界電流密度を有する長尺線が開発されてきた。このような線材は、液体窒素によって冷却する超電導電力機器への応用が期待されている。しかし、現段階では、テープ形状の線材のみが、実用に値する臨界電流密度、長さ、量産技術等の条件を満足するようになってきている。高い臨界電流密度を得るためには、圧延工程によって超電導フィラメントのアスペクト比を大きくし、板状の結晶を成長させることが有利に働いていると考えられる。
【０００３】
一方、圧延工程を経ないで製造された断面が円形の銀シース酸化物超電導線材は、テープ状線材に比べて臨界電流密度が顕著に小さかった。従来の丸線材では、超電導相の密度がそれほど高くなく、結晶の配向がそれほど進んでいない。
【０００４】
たとえば、特許公報第２５８３２８９号には、安定化金属層と酸化物超電導体層とを同心円状に交互に積層した丸線が開示されている。同公報に開示される技術では、当該積層構造の中心部に棒状またはパイプ状の安定化金属材料を配置することにより、臨界電流密度を向上させようとしている。しかしながら、このような構造を有する線材の臨界電流密度は、実用上満足のいくものではない。
【０００５】
また、超電導線材の交流用途では、変動磁界によって生じる交流損失が問題になる。さらに、超電導線材を集合したケーブル導体においては、線材間のインピーダンスの不均一によって偏流等の問題が生じる。線材を多数集合した導体において、このような偏流は、素線自体に発生する交流損失の総和よりも導体に発生する交流損失の方が大きくなる原因となる。
【０００６】
これまで、テープ状の酸化物超電導線材を円筒形状のパイプ上に多層で螺旋状に巻付けた大容量の導体が試作されてきているが、その構造に起因して発生する交流損失は大きく、実用に必要なレベルまで交流損失を低減することが望まれている。
【０００７】
従来より、たとえば金属系超電導体の分野では、交流損失を低減するため、たとえば次のような対策がなされている。
【０００８】
極細フィラメント線を開発する。フィラメントの周囲に高抵抗バリア層を設ける。マトリックスの比抵抗を高くする。フィラメントまたは線材に撚りを施す。線材またはフィラメントの転位により各フィラメントまたは各線材のインピーダンスを均一にする。
【０００９】
酸化物超電導体の分野においても、これらの対策は有効であると考えられる。しかしながら、現実には、酸化物超電導体の材質、線材に必要な材料および構造等に起因して、これらの対策を十分にとることができない。特に、テープ状線材を用いて撚線を製造することは、実質的に不可能である。そこで、撚線を作製するためには、断面が円形の線材が必要である。したがって、テープ状線材と同程度のレベルの臨界電流密度を有する丸線の開発が望まれている。
【００１０】
一方、特開平６−３４９３５８号公報には、金属パイプを用いることなく、線材間の金属被覆同士を接着することにより、最外周部の金属被覆の薄い酸化物超電導線材を製造する方法が開示されている。しかしながら、この方法によっても、テープ状線材と同程度のレベルの臨界電流密度を有する線材を得ることはできなかった。
【００１１】
本発明の目的は、断面が円形であり、かつ、テープ状線材に匹敵する高い臨界電流密度を有する酸化物超電導線材およびその製造方法を提供することにある。
【００１２】
本発明のさらなる目的は、そのような線材を用いて、交流損失が小さく、高い電流密度を有する撚線、およびケーブル等のための導体を提供することにある。
【００１３】
【課題を解決するための手段】
この発明による酸化物超電導線材の製造方法は、酸化物超電導体またはその原料の粉末を安定化材からなるチューブに充填するステップと、粉末が充填されたチューブに伸線加工、圧延加工および焼結加工を施して、長尺のテープ状酸化物超電導線材を作製するステップと、長尺のテープ状酸化物超電導線材を、塑性加工後の長尺の断面が円形の芯材に縦添えして変形加工を施すことにより、テープ状酸化物超電導線材の幅広面が芯材の外周を覆うように曲げ変形を加えて、テープ状酸化物超電導線材と芯材とを密着させて、複合線を作製するステップと、複合線に焼結加工を施すステップとを備えている。
【００１４】
この発明によれば、まず、圧延加工によりテープ状線材が作製される。このテープ状線材は、緻密性および配向性に優れ、不純物相が少ない軸方向圧縮組織を有しているため、高い臨界電流密度が得られる。
【００１５】
この発明によれば、この高い臨界電流密度を有するテープ状線材に対して、線材の幅方向の曲げ加工が加わるのみであるため、変形加工後も、高い臨界電流密度が維持される。さらに、この発明によれば、曲げ変形により発生するクラックは、線材の長さ方向にほぼ平行に入るため、臨界電流密度の低下を防止することができる。
【００１６】
この発明において、テープ状酸化物超電導線材を作製するステップは、粉末が充填されたチューブに伸線加工を施して素線を作製するステップと、作製された素線を複数本チューブに嵌合した後、伸線加工を施すことにより、多芯のテープ状酸化物超電導線材を作製するステップとを備えることができる。このような多芯線を用いることにより、変形加工時のクラックの伝播が抑制できるため、より高い臨界電流密度を有する酸化物超電導線材が得られる。
【００１７】
また、テープ状酸化物超電導線材を作製するステップは、粉末が充填されたチューブに、伸線加工、第１の圧延加工、焼結加工および第２の圧延加工を順次施すことを特徴とすることができる。
【００１８】
このように、圧延加工および焼結加工を繰返すことにより、臨界電流密度の高いテープ状酸化物超電導線材が得られる。このとき、第１の圧延加工として、圧下率７０％〜９５％の圧延を施し、第２の圧延加工として、圧下率５〜３０％の圧延を施すことが好ましい。
【００１９】
また、この発明による酸化物超電導線材の製造方法は、酸化物超電導体またはその原料の粉末を安定化材からなるチューブに充填するステップと、粉末が充填されたチューブに伸線加工および圧延加工を施して、長尺のテープ状線材を作製するステップと、長尺のテープ状線材を、長尺の断面が円形の芯材に縦添えして変形加工を施すことにより、テープ状線材の幅広面が芯材の外周を覆うように曲げ変形を加えて、テープ状線材と芯材とを密着させて、複合線を作製するステップと、複合線に焼結加工を施すステップとを備えている。
【００２０】
この発明によれば、焼結加工前に、テープ状線材に対して変形加工が施される。たとえば、ビスマス系酸化物超電導体の場合、焼結加工によって２２１２相から２２２３相への相変化が起こる。この発明によれば、変形加工後に行なわれる焼結加工のときに生じるこの相変化により、テープ状線材を曲げ変形した際に生じたクラックを治癒する効果が期待できる。
【００２１】
また、この発明において、上述のように焼結加工を施した複合線に、さらに減面率５０％以下の減面加工を施し、続いて第２の焼結加工を施すこともできる。減面率５０％以下の加工であれば、臨界電流密度の低下が防止される。
【００２２】
また、この発明において、上述のように焼結加工後に減面加工を施した複合線に、さらに第２の長尺のテープ状酸化物超電導線材を縦添えして変形加工を施すことにより、第２のテープ状酸化物超電導線材の幅広面が複合線の外周を覆うように曲げ変形を加えて、第２のテープ状酸化物超電導線材と複合線とを密着させて、第２の複合線を作製し、得られた第２の複合線に第２の焼結加工を施すこともできる。
【００２３】
このようにして、テープ状線材は、芯材の周囲に、２層以上の複数層に巻付けられてもよい。特に、減面加工後に２層目のテープ状線材を巻付けることにより、丸線の線径を大きくすることなく、より中心部まで超電導体を配置することが可能となる。その結果、線材中の超電導体の占積率を向上させることができる。
【００２４】
また、この発明において、テープ状線材を作製するステップは、粉末が充填されたチューブに伸線加工を施して素線を作製するステップと、作製された素線を複数本チューブに嵌合した後、伸線加工を施すことにより、多芯のテープ状線材を作製するステップとを備えることができる。このような多芯線を用いることにより、変形加工時のクラックの伝播が抑制できるため、より高い臨界電流密度を有する酸化物超電導線材が得られる。
【００２５】
また、この発明において、複合線を作製するステップにおいて施される変形加工は、断面が円形の線引き用ダイスを用い、ダイスに丸線とテープ状酸化物超電導線材とを同時に供給することにより行なわれる。
【００２６】
このようなダイスを用いる変形加工において、丸線の断面積とテープ状酸化物超電導線材の断面積との和をＳとし、ダイスの孔の断面積をＳｄとすると、Ｓ／Ｓｄで定義される値が０．９５〜１であることを特徴とするとよい。Ｓ／Ｓｄの値がこの範囲内であれば、芯材の外周にテープ状線材が丁度１層巻付けられ、テープ状線材の端部の突き合わせた部分が、丸線の長手方向とほぼ平行となる。
【００２７】
また、この発明において、複合線を作製するステップにおいて施される変形加工は、複数段の成形ロールを用いたロール成形加工により行なわれる。
【００２８】
また、この発明において、複合線を作製するステップにおいて施される変形加工は、熱間加工であるとよい。熱間加工を行なうことにより、テープ状線材と芯材との密着性が向上する。熱間加工は、非超電導相の凝集や超電導体の焼結が進行しない温度範囲で行なわれることが好ましく、好ましくは２００℃〜７００℃の温度で行なわれるとよい。
【００２９】
また、この発明において芯材としては、種々の材料が用いられる。
たとえば、銀または銀合金等の金属を用いることができる。銀または銀合金を用いることにより、引張り歪に対する超電導特性の低下が防止される。
【００３０】
また、ステンレス鋼を用いた場合には、線材の強度が向上する。また、絶縁材を用いた場合には、渦電力が低減する。
【００３１】
一方、臨界電流密度の高い超電導線材を得るためには、芯材として、金属被覆された酸化物超電導線材を用いることが好ましい。このように超電導線材を芯材として用いることにより、線材中の超電導体の占積率を増大させることができる。
【００３２】
また、金属被覆された酸化物超電導線材として、パウダー・イン・チューブ法を用いて製造された酸化物超電導線材であって、リボン形状で線材の長手方向に延びる、複数の酸化物超電導フィラメントと、複数の酸化物超電導フィラメントを覆う安定化材からなるマトリックスとを備え、リボン形状の酸化物超電導フィラメントのアスペクト比が４〜４０の範囲内にあり、酸化物超電導フィラメントの厚みが５μｍ〜５０μｍの範囲内にあり、線材の断面形状が円形であり、かつ、７７Ｋの温度で磁場が印加されていない状態において２０００Ａ／ｃｍ2 以上の臨界電流密度を示すことを特徴とする線材を用いることが好ましい。
【００３３】
このように構成される線材は、テープ線材に匹敵する高い臨界電流密度を有するため、本願発明において、これを芯材として用いることにより、高い臨界電流密度を有する酸化物超電導線材が得られる。
【００３４】
また、この発明において、安定化材が銀、銀合金およびそれらの組合せからなる群から選択され、焼結加工の際の熱処理が７００℃〜９００℃の範囲の温度で行なわれ、かつ、ビスマス系２２２３相またはビスマス系２２１２相を主体とするビスマス系酸化物超電導体からなるフィラメントが生成されることが好ましい。
【００３５】
一方、本発明に従う酸化物超電導線材を用いた超電導撚線が提供される。この超電導撚線は、本発明に従う酸化物超電導線材が複数本撚合わされていることを特徴としている。
【００３６】
また、本発明の超電導撚線において、酸化物超電導線材が捩じられている構造を提供することができる。
【００３７】
さらに、本発明の超電導撚線において、酸化物超電導線材の周りに、高抵抗金属層または絶縁層を形成することができる。
【００３８】
また、上述した超電導撚線に、酸化物超電導体からなるフィラメントとそれを覆う安定化材とからなるテープ状酸化物超電導線材を巻付けて、さらに撚線を提供することができる。
【００３９】
さらに、本発明に従って、上述した超電導撚線を用いた超電導導体が提供される。この超電導導体は、上述の超電導撚線を円筒形状の芯材に１層または２層以上螺旋状に巻付けてなることを特徴としている。
【００４０】
また、この発明による酸化物超電導線材は、パウダー・イン・チューブ法を用いて製造された断面が円形の酸化物超電導線材であって、リボン形状で線材の長手方向に延びる複数の酸化物超電導フィラメントと、複数の酸化物超電導フィラメントを覆う、安定化材からなるマトリックスとを備え、線材の断面において、酸化物超電導フィラメントのうち最も外側に位置するフィラメントのさらに外側に位置するマトリックスの厚さが、線材の半径の５％以下であることを特徴としている。
【００４１】
この発明による酸化物超電導線材は、フィラメントのうち最も外側に位置するフィラメントのさらに外側に位置するマトリックスの厚さが、線材の半径の５％以下と非常に薄い。そのため、線材中の超電導体の占積率が増大する。
【００４２】
【発明の実施の形態】
図１は、本発明に従う酸化物超電導線材の製造方法の第１の例を示す図である。
【００４３】
図１を参照して、まず、酸化物超電導体またはその原料の粉末を安定化材としての銀パイプに充填した後、伸線加工を施す。この伸線加工を施した素線を複数本、さらに銀パイプに嵌合した後、伸線加工を施す。続いて、１次圧延加工、１次焼結加工および２次圧延加工を施すことにより、多芯のテープ状酸化物超電導線材を作製する。
【００４４】
このようにして得られたテープ状酸化物超電導線材を、後述するように、長尺の断面が円形の芯材に縦添えして変形加工を施すことにより、テープ状酸化物超電導線材の幅広面が芯材の外周を覆うように曲げ変形を加えて、テープ状酸化物超電導線材と芯材とを密着させて複合線を作製する。続けて、この複合線に焼結加工を施すことにより、酸化物超電導線材が得られる。
【００４５】
次に、テープ状線材の変形加工について詳しく説明する。
図２および図３は、本発明に従う酸化物超電導線材の製造方法の一例において、ダイスを用いたテープ状線材の変形加工を説明するための図である。
【００４６】
図２を参照して、まず、テープ状線材１と芯材２とを、各々の長手方向がほぼ平行になるようにして、ダイス５に同時に供給する。
【００４７】
その結果、図３に示すように、テープ状線材１は、その幅広面が芯材２の外周を覆うように曲げ変形が加えられるとともに、その端部同士が突き合わされるように変形加工される。そして、テープ状線材１と芯材２とが密着される。
【００４８】
本発明において、テープ状線材の変形加工は、このようにダイスを用いる他に、以下に示すように成形ロールを用いても行なうことができる。
【００４９】
図４および図５は、本発明に従う酸化物超電導線材の製造方法の一例において、成形ロールを用いたテープ状線材の変形加工の第１の例を説明するための図である。
【００５０】
図４および図５を参照して、この方法によるテープ状線材の変形加工は、図４（Ａ）〜（Ｇ）に示す７段の成形ロール６にテープ状線材１を順次通過させることによって行なわれる。
【００５１】
図５は、図４に示す７段の成形ロールを用いて変形加工が施される状態を示す横断面図である。なお、図５（Ａ）〜（Ｇ）は、図４（Ａ）〜（Ｇ）に各々対応する状態を示している。
【００５２】
図４および図５を参照して、まず、図４（Ａ）に示す第１段の成形ロールから図４（Ｄ）に示す第４段の成形ロール６までの通過によって、図５（Ａ）〜（Ｄ）に示すように、テープ状線材１に対して、線材の幅方向に均一な曲げが加えられる。
【００５３】
次に、図４（Ｅ）および図５（Ｅ）を参照して、テープ状線材１が１８０°まで曲げられた時点で、芯材２が複合される。続いて、図４（Ｅ）に示す第５段の成形ロール６から図４（Ｇ）に示す第７段の成形ロール６までの通過によって、図５（Ｅ）〜（Ｇ）に示すように、テープ状線材１に対して、さらに変形加工が加えられる。
【００５４】
以上の工程により、テープ状線材１は、その幅広面が芯材２の外周を覆うように曲げ変形が加えられるとともに、その端部同士が突き合わされるように変形加工される。
【００５５】
また、図６〜図８は、本発明に従う酸化物超電導線材の製造方法の一例において、成形ロールを用いたテープ状線材の変形加工の第２の例を説明するための図である。
【００５６】
図６〜図８を参照して、この方法によるテープ状線材の変形加工は、図６（Ａ）〜（Ｄ）に示す４段の成形ロール６と、図示しない４段の成形ロールとの合計８段の成形ロールに、テープ状線材を順次通過させることによって行なわれる。
【００５７】
図８は、このような８段の成形ロールを用いて変形加工が施される状態を示す横断面図である。なお、図８（Ａ）〜（Ｄ）は、図６（Ａ）〜（Ｄ）に各々対応する状態を示している。
【００５８】
図６〜図８を参照して、まず、図６（Ａ）に示す第１段の成形ロール６から図６（Ｄ）に示す第４段の成形ロール６までの通過によって、図８（Ａ）〜（Ｄ）に示すように、テープ状線材１に対して、線材の幅の中心部分から縁の方向へ順に曲げが加えられる。
【００５９】
次に、図８（Ｅ）を参照して、テープ状線材１が１８０°まで曲げられた時点で、芯材が複合される。続いて、図７に示すように、上下および左右の４方向のロールから構成される、第５段から第８段の成形ロールまでの通過によって、図８（Ｅ）〜（Ｈ）に示すように、テープ状線材１に対してさらに変形加工が加えられる。
【００６０】
以上の工程により、テープ状線材１は、その幅広面が芯材２の外周を覆うように曲げ変形が加えられるとともに、その端部同士が突き合わされるように変形加工される。
【００６１】
図９は、本発明に従う酸化物超電導線材の製造方法により得られた線材の一例を示す断面図である。
【００６２】
図９を参照して、この線材においては、テープ状線材１が、断面が円形の芯材２の外周を覆っている。テープ状線材１は、安定化材１１中に複数の超電導フィラメント１０が埋込まれて構成されている。
【００６３】
図１０および図１１は、本発明に従う酸化物超電導線材の製造方法により得られた線材の他の例を示す断面図である。
【００６４】
図１０および図１１を参照して、伸線の外周をテープ状線材１で覆う場合には、図９に示すように１枚のテープ状線材１を用いて全体を覆うこともできるが、図１０または図１１に示すように、２枚または４枚等複数のテープ状線材１を用いて芯材２の外周を覆うこともできる。このように、複数のテープ状線材を用いた場合には、変形加工の際に各テープ状線材に加えられる曲げ歪が小さくなるため、臨界電流密度の向上が期待できる。
【００６５】
また、図１２は、本発明に従う酸化物超電導線材の製造方法により得られた線材のさらに他の例を示す断面図である。
【００６６】
図１２を参照して、この酸化物超電導線材においては、芯材として、金属被覆された酸化物超電導線材が用いられている。この金属被覆された酸化物超電導線材は、安定化材３１中に複数の超電導フィラメント３０が埋込まれて構成されている。
【００６７】
以下、この芯材として用いられた金属被覆酸化物超電導線材について、さらに詳しく説明する。
【００６８】
この芯材として用いられた金属被覆酸化物超電導線材は、安定化材中に、複数の酸化物超電導体フィラメントが埋込まれた構造を有する多芯線である。この構造において、各フィラメントは、リボン形状であり、線材の長さ方向に延びている。フィラメントは、矩形またはそれに近い断面を有する。リボン形状のフィラメントのアスペクト比、すなわちフィラメントの厚みに対する幅の比は、４〜４０の範囲、好ましくは４〜２０の範囲、より好ましくは５〜２０の範囲内にある。アスペクト比が４より小さい場合には、結晶粒のｃ軸が十分に配向せず、高い臨界電流密度を示す超電導相を得ることが困難である。一方、フィラメントのアスペクト比が４０より大きい場合には、フィラメントの作製は容易ではなく、また、超電導相の長手方向の結合は著しく切れやすくなる。
【００６９】
この芯材として用いられた金属被覆酸化物超電導線材において、フィラメントの厚みは５μｍ〜５０μｍの範囲、好ましくは１０μｍ〜５０μｍの範囲内である。フィラメントが５μｍより薄い場合には、超電導相の長さ方向における結合が著しく切れやすくなる。一方、フィラメントが５０μｍより厚い場合には、フィラメントが安定化材と接触する界面部分の割合が小さく、ｃ軸が特定の方向に配向した超電導相を十分に得ることが困難となる。４〜４０のアスペクト比および５μｍ〜５０μｍの厚みを有するフィラメントにおいて、超電導相を構成する結晶粒のｃ軸は、線材の長手方向とほぼ垂直に配向し、２０００Ａ／ｃｍ2 以上の臨界電流密度がもたらされる。
【００７０】
このように高い臨界電流密度を有する金属被覆酸化物超電導線材を芯材として用いることにより、高い臨界電流密度を有する酸化物超電導線材が得られる。
【００７１】
図１３は、本発明に従う酸化物超電導線材の製造方法の第２の例を示す図である。
【００７２】
図１３を参照して、まず、酸化物超電導体またはその原料の粉末を安定化材としての銀パイプに充填した後、伸線加工を施す。この伸線加工を施した素線を複数本、さらに銀パイプに嵌合した後、伸線加工を施す。続いて、１次圧延加工を施すことにより、多芯のテープ状線材を作製する。
【００７３】
このようにして得られたテープ状線材を、前述した第１の例と同様に、長尺の断面が円形の芯材に縦添えして変形加工を施すことにより、テープ状線材の幅広面が芯材の外周を覆うように曲げ変形を加えて、テープ状線材と芯材とを密着させて複合線を作製する。続けて、この複合線に１次焼結加工、２次加工および２次焼結加工を施すことにより、酸化物超電導線材が得られる。
【００７４】
この例においては、焼結加工前のテープ状線材に対して、変形加工が施される。たとえば、ビスマス系酸化物超電導体の場合、焼結加工によって２２１２相から２２２３相への相変化が起こる。この例では、この相変化の際に、テープ状線材の変形加工により生じたクラックが治癒され、臨界電流密度が向上する。
【００７５】
この例において、２次加工としては、たとえば、減面率５０以下の減面加工を施すことができる。
【００７６】
また、このような減面加工により線径が減少した酸化物超電導線材の外周に、さらにテープ状酸化物超電導線材を巻付けることができる。
【００７７】
具体的には、テープ状酸化物超電導線材を、前述のように減面加工を施した芯材となる断面が円形の酸化物超電導線材に縦添えして変形加工を施すことにより、テープ状酸化物超電導線材の幅広面が芯材として超電導線材の外周を覆うように曲げ変形を加えて、テープ状線材と芯材とを密着させて複合線を作製する。続けて、この複合線に、２次焼結加工を施すことにより、酸化物超電導線材が得られる。
【００７８】
図１４は、このようにして得られた酸化物超電導線材の断面図である。
図１４を参照して、この酸化物超電導線材においては、２層のテープ状線材１が、断面が円形の芯材２の外周を覆っている。
【００７９】
また、図１５は、本発明に従う酸化物超電導線材の一例を示す断面図である。
図１５を参照して、この酸化物超電導線材においては、テープ状線材１が、断面が円形の芯材２の外周を覆っている。テープ状線材１は、安定化材１１中に、複数の超電導フィラメント１０が埋込まれて構成されている。
【００８０】
ここで、この線材においては、超電導フィラメント１０のうち、最も外側に位置するフィラメント１０Ａのさらに外側に位置する最外層のマトリックスの厚さｄは、線材の半径Ｌの５％以下と非常に薄い。
【００８１】
従来のように、テープ状線材を銀パイプ等に嵌合して丸線を作製する場合には、線材の最外層に厚い安定化材層が形成されることが回避できなかった。この発明によれば、線材の最外層に位置する安定化材層を薄くすることができるため、線材中の超電導体の占積率が増大する。
【００８２】
また、本発明において用いられる安定化材は、銀、銀合金およびそれらの組合せからなる群から選択することができる。銀合金としては、Ａｇ−Ａｕ合金、Ａｇ−Ｍｎ合金、Ａｇ−Ａｌ合金、Ａｇ−Ｓｂ合金、Ａｇ−Ｔｉ合金等が挙げられるが、これらに限定されるものではない。安定化材としてこれらの銀合金を用いることにより、強度が高く、曲げ特性または引張り特性がより高い線材を得ることができる。
【００８３】
また、本発明においては、ビスマス系、タリウム系、イットリウム系酸化物超電導体等の酸化物超電導体を用いた線材が提供される。特に、本発明において、超電導体からなるフィラメントは、（Ｂｉ，Ｐｂ）2 Ｓｒ2 Ｃａ2 Ｃｕ3 Ｏ10-X、Ｂｉ2 Ｓｒ2 Ｃａ2 Ｃｕ3 Ｏ10-X（０≦Ｘ≦１）等のビスマス系２２２３相超電導体、（Ｂｉ，Ｐｂ）2 Ｓｒ2 Ｃａ1 Ｃｕ2 Ｏ8-Z 、Ｂｉ2 Ｓｒ2 Ｃａ1 Ｃｕ2 Ｏ8-Z （０≦Ｚ≦１）等のビスマス系２２１２相酸化物超電導体を含むビスマス系酸化物超電導体からなることが好ましい。このようなビスマス系酸化物超電導体の焼結体は、７００℃〜９００℃の範囲の温度で熱処理を施すことにより生成される。このようにして生成されたビスマス系酸化物超電導体により、臨界温度および臨界電流密度が高く、毒性が低く、かつ、線材化加工が容易な超電導線材が得られる。
【００８４】
また、上述した酸化物超電導線材を複数本撚合わせることにより、撚線が得られる。撚合わせる線材（素線）においては、超電導フィラメントのアスペクト比は、１０前後であることが望ましい。
【００８５】
また、撚線をさらに平角に成形することにより、素線が完全に転位された状態となり、撚線中の各素線のインピーダンスを等しくすることができる。多芯線を単にツイストしただけでは、フィラメントの転位が不十分な場合がある。また、撚線の断面が矩形であることは、コイルやケーブルに使用する際に、撚線を密に巻くことができ、コンパクト化に有利である。
【００８６】
このような撚線の製造工程は、本発明に従う製造方法により得られた十分高い臨界電流密度を有する断面が円形の酸化物超電導線材（素線）について、すべての熱処理工程の後に行なうことが可能である。また、撚線の工程の後に、熱処理を行なってもよい。
【００８７】
このように、撚られたものを平角成形した場合には、多芯線をツイストした場合と比較して、転位がより完全である。また、ツイスト加工の場合には、フィラメントのブリッジングが発生し、転位の効果が大きく減少してしまうおそれがあるが、このような撚線構造ではその心配がない。
【００８８】
本発明に従って作製した撚線を、さらに撚合わせて多芯撚線を作製することもできる。２次以上の撚線において、すべての素線が完全に転位した構造を提供することができ、より大容量の撚線が提供できる。
【００８９】
また、撚線において、素線の安定化材の外側に、高抵抗金属被覆層または無機絶縁被覆層を設けることにより、撚合わされた素線間の電磁気的結合を低減または完全に防ぐことができ、転位の効果がより完全となり、素線間の結合損失も低減することができる。ここで、高抵抗金属とは、安定化材として用いられる銀よりも高い比抵抗を示す金属を指す。より具体的には、液体窒素温度（約７７Ｋ）において、０．７×１０-8Ω・ｍ以上、室温において３×１０-8Ω・ｍ以上の抵抗率を示す金属を用いることが好ましい。高抵抗金属としては、ニッケル、クロム等を挙げることができる。
【００９０】
このような撚線は、本発明による方法に従い製造された酸化物超電導線材（素線）を、複数本撚合わせた後、７００℃以上９００℃以下の温度で熱処理することにより得られる。
【００９１】
具体的には、まず、最終的な焼結を行なっていない酸化物超電導体またはその原料の粉末が金属被覆されてなる素線を、複数本撚合わせて撚線を作製する。撚り本数としては、たとえば、１２本、７本等が好ましい。得られた撚線は、たとえば、図１６に示すような形状に平角成形された後、７００℃以上の熱処理が施される。この熱処理により、撚線時の曲げなどによる粒界の劣化が回復し、また、反応が不十分な場合は反応を完全に進めることができるため、酸化物超電導体の結晶粒が強固に結合した、高い臨界電流密度を有する成形撚線を得ることができる。
【００９２】
撚線を得る工程において、安定化材として銀または銀合金の外側に、高い抵抗率を有する金属の層または無機絶縁物の層を設けることができる。このような層の作製方法としては、たとえば、銀パイプの外側にさらに金属パイプを被せる、銀パイプに金属シートを巻付ける、または金属めっきするなどの方法が挙げられる。高抵抗の金属層または無機絶縁層がない場合には、熱処理中にマトリックスの銀が拡散して、素線同士が接合してしまうため、素線間の結合損失が大きくなる場合がある。このような結合損失の低減のために、高抵抗層は有効である。
【００９３】
高抵抗層としては、たとえば、Ａｇ−Ａｕ合金層、Ａｇ−Ｍｎ合金層なども用いることができる。また、めっきにより、高抵抗であるＮｉやＣｒ等を付加してもよい。無機絶縁層の作製方法としては、たとえば、Ａｌ2 Ｏ3 等の金属酸化物からなる絶縁体の粉末を分散させた液を塗布する等の方法が可能である。さらに、酸化物絶縁層として、たとえば、ＭｇやＣｕを酸化させたＭｇＯ層、ＣｕＯ層等が挙げられる。このような絶縁体層によって、素線間の結合を減少させることができる。また、このことによって、転位の効果もより完全となる。撚線してから素線を覆うＭｇ、Ｃｕ等を酸化させることにより、撚線時の加工性も良好なものとなる。
【００９４】
撚線において、素線が多芯線であると、撚線時の曲げ歪に対して臨界電流密度の低下を防ぐことができる。多芯線をツイストしたものを素線として用いると、素線の転位に加えて、素線内のフィラメントの転位の効果が加わる。
【００９５】
平角撚り成形を複数回行なうことによって、低損失かつ大容量の導体を得ることができる。このような導体は、コンパクトで、低損失かつ大容量の導体として有効である。
【００９６】
また、本発明に従う撚線を、円筒形状の芯材に１層または２層以上螺旋状に巻付けることにより、超電導導体が得られる。芯材は、通常、可撓性を有するものである。芯材は、通常フォーマーと呼ばれるもので、テープ状超電導線材を所定の範囲の曲げ歪率で保持するために用いられる。フォーマーは、超電導ケーブル導体のために必要な長さを有し、超電導ケーブル導体の中心に設けられる。テープ状線材を巻付けるため、フォーマーは、略円筒形または螺旋形状とすることができる。フォーマーは、一般にその全長にわたってほぼ一定の直径を有する。フォーマーは、たとえば、ステンレス、銅、アルミニウム、およびＦＲＰ（繊維強化プラスチック）からなる群から選択される少なくとも１つの材料からなることができる。
【００９７】
１層導体では、転位によりすべての素線の位置を電磁気的に等価にすることができる。この場合、導体内の電流分布が均一になり、偏流による交流損失の増大を防ぐことができる。また、線材を芯材上に螺旋状に巻く場合、線材を２層として、１層目と２層目の巻く方向を逆にすることが、導体の長手方向の磁場成分を相殺するために有効である。線材を２層以上有する導体の場合には、層間のインピーダンスの違いによって、層間の偏流とそれに伴う交流損失の増大を防ぎ、または最小限に抑えることができる。
【００９８】
【実施例】
（実施例１）
まず、芯材に超電導線を使用した例を示す。
【００９９】
▲１▼  テープ線材を準備する工程
Ｂｉ2 Ｏ3 、ＰｂＯ、ＳｒＣＯ3 、ＣａＣＯ3 、ＣｕＯを、Ｂｉ：Ｐｂ：Ｃａ：Ｃｕ＝１．８１：０．３０：１．９２：２．０１：３．０３の比になるように混合し、熱処理と粉砕を繰返して、前駆体粉末を作製した。次に、前記粉末を、外径３６ｍｍ、厚さ１．５ｍｍの銀パイプに充填し、溝を設けた銀製治具で蓋をし、２×１０-5Ｔｏｒｒで１０時間真空引きした。直径１３．２ｍｍに伸線加工した後、対辺の長さが１１ｍｍの正六角形に伸線加工し、銀被覆酸化物超電導素線を作製した。
【０１００】
このようにして得られた超電導素線６１本を、外径１３８ｍｍ、内径１１５ｍｍ、長さ１，０００ｍｍの銀容器に充填した。次に、超電導素線が充填された銀容器を、２×１０-5Ｔｏｒｒで１０時間真空引きした後、両端を電子ビーム溶接し、多芯ビレットを作製した。この多芯ビレットを、静水圧押出機を用いて、室温で外径５３ｍｍに押し出した。押出材を、大気中８００℃で１０時間の熱処理を施して、超電導素線の銀被覆と銀ビレットとを拡散接合させた。その後、１回の断面減少率２０．７％で、直径０．５１１ｍｍφまで線引き加工した。途中断線することなく、加工性は良好であった。その後、ロール直径１５０ｍｍの２段圧延機を用いて、０．５１１ｍｍφの６１多芯超電導線を１回の圧延作業で０．１０２ｍｍ厚に圧延加工した。このテープ線材を、大気中８４５℃で５０時間の一度目の焼結を実施した後に、前述の圧延機を用いて、厚さが０．０９０ｍｍになるように二度目の圧延加工をし、幅が１．５ｍｍ、長さが５０ｋｍの超電導テープ線材を準備した。
【０１０１】
▲２▼  芯材を準備する工程
前記のテープ線材の作製と同じ方法で、超電導粉末と６１多芯ビレットとを作製し、外径５３ｍｍに押し出した。その後、０．４２９ｍｍφにダイス引きし、８４５℃で５０時間の一度目の焼結を実施した。さらに、０．３８７ｍｍφにダイス引きし、長さ１２０ｋｍの超電導丸線を準備した。
【０１０２】
▲３▼  テープ線材と芯材とを密着させる加工工程
上述のようにして得られたテープ線材５０ｋｍと丸線５０ｋｍとを、ダイス孔直径が０．５６７ｍｍのダイスに同時に供給した。丸線とテープ線材とは、長手方向がほぼ平行になるようにダイス入口部分のガイドに挿入した。ダイスを通過した部分を引っ張ることにより、テープ線材を芯材上に縦添えすることができ、長さが５０ｋｍ、直径が０．５６７ｍｍφの断面が円形の複合線材が得られた。外観観察の結果、テープ線材の端部が突き合わされた部分は、線材長手方向とほぼ平行であることが確認できた。
【０１０３】
▲４▼  評価
▲３▼で得られた直径０．５６７ｍｍφの複合線材と、▲１▼で得られた厚さが０．０９０ｍｍのテープ線材と、▲２▼で得られた直径０．３８７ｍｍφの多芯超電導丸線とを、大気中８４０℃で５０時間焼結した。
【０１０４】
３種の酸化物超電導線材について、液体窒素中で直流４端子法により、臨界電流（Ｉｃ）を測定した。その後、試料の一部を切出して、超電導部分の断面積を測定した。
【０１０５】
その結果を、臨界電流密度Ｊｃ、銀を含めた試料全断面積当りのＪｃ（オーバオールＪｃ、以下「Ｊｅ」と表記）とともに表１に示す。ここで、Ｊｃは、超電導部分の断面積をＸとするとＩｃ／Ｘで計算される値であり、Ｊｅは、銀と超電導部分の断面積の総和をＹとしたときにＩｃ／Ｙで計算される値である。
【０１０６】
【表１】
0003724128.tif 000002
【０１０７】
表１より、本発明により作製したテープ変形丸線は、芯材と比べて高い臨界電流密度Ｊｃが得られることがわかる。
【０１０８】
（実施例２）
次に、芯材に銀線を使用した例を示す。
【０１０９】
芯材に銀線を使用した以外は、実施例１と同様な方法に従い、テープ変形丸線を作製した。
【０１１０】
外観観察の結果、テープ線材の端部が突き合わされた部分は、線材長手方向とほぼ平行であることが確認できた。このようにして得られた直径０．５６７ｍｍφの銀線とテープ線材との複合材と、実施例１の▲１▼で得られた巻付ける前のテープ線材とを、大気中８４０℃で５０時間焼結した。
【０１１１】
２種の酸化物超電導線材について、液体窒素中で直流４端子法により、臨界電流（Ｉｃ）を測定した。その後、試料の一部を切出して、超電導部分の断面積を測定した。
【０１１２】
その結果を、Ｊｃ、Ｊｅとともに表２に示す。ここで、Ｊｃは、超電導部分の断面積をＸとするとＩｃ／Ｘで計算される値であり、Ｊｅは、銀と超電導部分の断面積の総和をＹとしたときにＩｃ／Ｙで計算される値である。
【０１１３】
【表２】
0003724128.tif 000003
【０１１４】
表２より、芯材に銀線を使用したテープ変形丸線の臨界電流密度Ｊｃは、２４，０００Ａ／ｃｍ2 と大幅に改善され、巻付ける前のテープ線材と比較しても遜色のない特性が得られることが確認できた。
【０１１５】
（実施例３）
次に、銀線上にテープ線材を２本多層に縦添えしたテープ変形丸線の例を示す。
【０１１６】
実施例１の▲１▼と同様の粉末、ビレットを作製し、押出加工後の線引きする直径のみを変化させることにより、二度目の圧延加工後の形状が、厚さ０．１００ｍ、幅１．６６ｍｍ、長さ５０ｋｍであるテープ線材Ａと、厚さ０．１４６ｍｍ、幅２．４３ｍｍ、長さ５０ｋｍであるテープ線材Ｂとを作製した。芯材には、０．４２９ｍｍ直径の銀線を準備した。
【０１１７】
ダイス孔径が、０．９２０ｍｍφと０．６２８ｍｍφの２つのダイスを準備した。まず、孔径が０．６２８ｍｍφのダイスを用いて、直径０．４２９ｍｍの銀線と、テープ線材Ａとをダイスに通して、直径０．６２８ｍｍφのテープ変形丸線を作製した。テープ幅方向端部の突き合わせ部分は、変形丸線長手方向にほぼ平行に位置していることが確認できた。その後、前記テープ変形丸線とテープ線材Ｂとを、ダイス孔径が０．９２０ｍｍφのダイスにて引抜きし、直径０．９２０ｍｍφ、長さ５０ｋｍのテープ変形丸線を作製した。この丸線を、大気中４０℃、５０時間で二回目の焼結を行なった。
【０１１８】
得られた酸化物超電導線材について、液体窒素中で直流４端子法により、臨界電流（Ｉｃ）を測定した。その後、試料の一部を切出して、超電導部分の断面積を測定した。
【０１１９】
その結果を、Ｊｃ、Ｊｅとともに表３に示す。また、比較のため、実施例１および実施例２の結果も合わせて示す。ここで、Ｊｃは、超電導部分の断面積をＸとするとＩｃ／Ｘで計算される値であり、Ｊｅは、銀と超電導部分の断面積の総和をＹとしたときにＩｃ／Ｙで計算される値である。
【０１２０】
【表３】
0003724128.tif 000004
【０１２１】
表３より明らかなように、芯材上にテープ線材を２層重ね巻きしても、実施例２のように１層重ねた場合と同じ程度の臨界電流密度Ｊｃが得られ、より中心近くまで超電導体を配置することができるので、Ｊｅのより大きな線材を得ることができた。
【０１２２】
（実施例４）
上述の実施例１〜３では、いずれも曲げ変形を行なうテープ線材として、一度目の圧延加工と一度目の焼結の後に二度目の圧延加工を施したテープ線材を使用した。次に、実施例４では、一度目の圧延加工を施したテープ線材を変形加工した例について示す。
【０１２３】
粉末の作製、ビレットの作製および押出加工までは、上述の実施例１〜３と同様の方法で行なった。その後、押出材を直径０．５１１ｍｍφまで引抜き加工した。ロール直径１５０ｍｍφの二段圧延機を用いて、厚さ０．１０２ｍｍ、幅１．４５ｍｍのテープ線材を作製した。
【０１２４】
芯材については、直径０．３６０ｍｍφの銀線を作製し、前記テープ線材とともに孔径０．５６４ｍｍφのダイスを用いて変形加工を行なった。断線などの異常はなく、良好に加工できた。次に、大気中８４５℃で５０時間の一度目の焼結を行なった後、０．５３５ｍｍφのダイスで引抜き加工を行なった。
【０１２５】
作製したテープ変形丸線を、大気中８４０℃で５０時間焼結した。得られた酸化物超電導線材について、液体窒素中で直流４端子法により、臨界電流（Ｉｃ）を測定した。その後、試料の一部を切出して、超電導部分の断面積を測定した。
【０１２６】
その結果を、Ｊｃ、Ｊｅとともに表４に示す。ここで、Ｊｃは、超電導部分の断面積をＸとするとＩｃ／Ｘで計算される値であり、Ｊｅは、銀と超電導部分の断面積の総和をＹとしたときにＩｃ／Ｙで計算される値である。
【０１２７】
【表４】
0003724128.tif 000005
【０１２８】
表４より、一度目の圧延を施したテープ線材を変形加工させた丸線の臨界電流密度Ｊｃは、実施例１〜３に示した二度目の圧延を施したテープ線材を変形加工させた丸線の臨界電流密度Ｊｃを上回る特性が得られた。
【０１２９】
（実施例５）
実施例４で作製した１回目の圧延材を変形加工したのと同様の方法で、変形加工、一度目の焼結、引抜き加工を施し、０．５３５ｍｍφのテープ変形丸線を作製した。
【０１３０】
また、実施例１と同様の方法で、二度の圧延加工を施し、テープ幅２．０７ｍｍ、テープ厚さ０．１２４ｍｍのテープ線材を準備した。このテープ線材と前記０．５３５ｍｍφのテープ変形丸線とを、ダイス孔径が０．７８３ｍｍφのダイスを用いて変形加工し、直径０．７８３ｍｍφのテープ変形丸線を作製した。
【０１３１】
作製したテープ変形丸線を、大気中８４５℃で５０時間焼結した。得られた酸化物超電導線材について、液体窒素中で直流４端子法により、臨界電流（Ｉｃ）を測定した。その後、試料の一部を切出して、超電導部分の断面積を測定した。
【０１３２】
その結果を、Ｊｃ、Ｊｅとともに表５に示す。ここで、Ｊｃは、超電導部分の断面積をＸとするとＩｃ／Ｘで計算される値であり、Ｊｅは、銀と超電導部分の断面積の総和をＹとしたときにＩｃ／Ｙで計算される値である。
【０１３３】
【表５】
0003724128.tif 000006
【０１３４】
表５より、一度目の圧延を施したテープ線材に変形加工と二度目の熱処理を施した後に、さらに別の圧延加工を施したテープ線材を変形加工し、二度目の焼結を施した線材では、臨界電流密度Ｊｃが高いばかりでなく、Ｊｅの大きな線材が得られることがわかった。
【０１３５】
（実施例６）
次に、撚線の例を示す。
【０１３６】
実施例５で作製した０．７８３ｍｍφのテープ変形丸線を、大気中８４０℃で５０時間焼結した。このテープ変形丸線を１２本撚合わせ、断面が５．４ｍｍ×１．１ｍｍとなるようにした。この撚線の臨界電流（Ｉｃ）は２００Ａであった。
【０１３７】
（比較例１）
まず、Ｂｒ2 Ｏ3 、ＰｂＯ、ＳｒＣＯ3 、ＣａＣＯ3 およびＣｕＯを、Ｂｉ：Ｐｂ：Ｓｒ：Ｃａ：Ｃｕ＝１．８１：０．３０：１．９２：２．０１：３．０３の組成比になるように配合し、複数回、熱処理および粉砕を行なって、前駆体粉末を得た。得られた粉末を、外径２５ｍｍ、内径２２ｍｍの銀パイプに充填し、これを１．４５ｍｍφまで伸線した。
【０１３８】
得られた１．４５ｍｍφの線材を６１本束ね、外径１５ｍｍ、内径１３ｍｍの銀パイプ中に嵌合し、１．０２ｍｍφまで伸線加工した。次いで、得られた線材を０．２５ｍｍまで圧延し、得られた線材を１２枚積層した後、８４５℃で５０時間の熱処理を施した。その後、積層した厚さ方向について２．５ｍｍまで圧延してから８４０℃で５０時間の熱処理を施して、複合線材を得た。得られた複合線中の各線材は、それぞれの主要面同士を重ねて積層されていた。この複合線材の臨界電流（Ｉｃ）は３２０Ａであった。
【０１３９】
（実施例７）
実施例５で作製した０．７８３ｍｍφのテープ変形丸線を、大気中８４０℃で５０時間焼結した。このテープ変形丸線の表面に、Ｃｒ−Ｎｉ合金のめっきを施した。めっきされた線材を１２本撚合わせ、断面が５．４ｍｍ×１．１ｍｍとなるようにした。得られた撚線の断面図を図１７に示す。
【０１４０】
図１７を参照して、撚線６５において、線材６６の表面には、Ｃｒ−Ｎｉ合金のめっき層６７が形成されている。このめっきされた線材６８は横に６本並べられ、さらに２層に重ねられている。このようにして、１２本の線材６８が撚合わされている。この撚線の臨界電流（Ｉｃ）は、２００Ａであった。
【０１４１】
（撚線およびめっき層の交流損失に対する効果）
実施例６および比較例１で作製した撚線および複合線材について、通電４端子法で交流損失を測定した。６０Ｈｚ、１００Ａｐｅａｋ通電時で実施例６の線材に発生する交流損失は、０．６ｍＷ／ｍであったのに対し、比較例１の線材に発生する交流損失は、１０ｍＷ／ｍであった。このことから、実施例６で作製した撚線においては、交流損失が減少することがわかった。また、実施例７で作製した撚線についても、同様に交流損失を測定した結果、６０Ｈｚ、１００Ａｐｅａｋ通電時で、０．１２ｍＷ／ｍであり、さらに交流損失が減少することがわかった。なお、以降、交流損失はすべて通電４端子法で測定している。
【０１４２】
（実施例８）
実施例５で作製した０．７８３ｍｍφのテープ変形丸線を、大気中７５０℃で１０時間の熱処理を施した。一部を切出して、樹脂に埋込んだ後に断面を光学顕微鏡により観察したところ、芯材の銀とテープ線材の銀との界面は観察されず、前記熱処理により、拡散接合していることがわかった。このテープ変形丸線に、ピッチ１５ｍｍのツイスト加工を施した。次いで、ツイストされた線材を６本撚合わせ、断面が２．３ｍｍ×１．５ｍｍとなるように平角成形し、８４０℃で５０時間の焼結を施した。得られた撚線の臨界電流（Ｉｃ）は、１５０Ａであった。
【０１４３】
（比較例２）
比較例１のプロセスにおいて、６１本の伸線を外径１５ｍｍ、内径１３ｍｍの銀パイプ中に嵌合したものを、１．４５ｍｍφまで伸線加工した。次いで、０．３ｍｍまで圧延し、６枚積層した後、８４５℃で５０時間の焼結を施した。次いで１．５ｍｍに圧延した後、８４０℃で５０時間の焼結を施した。得られた複合線材の臨界電流（Ｉｃ）は、２５０Ａであった。
【０１４４】
（ツイスト加工の交流損失に対する効果）
実施例８および比較例２で作製した撚線および複合線材について交流損失を測定した結果、６０Ｈｚ、１００Ａｐｅａｋ通電時での実施例８の撚線の交流損失は０．７ｍＷ／ｍ、比較例２の線材の交流損失は８ｍＷ／ｍであった。このことから、線材にツイスト加工を施すことにより、交流損失が著しく低減することがわかった。
【０１４５】
（実施例９）
実施例５の０．７８３ｍｍφの線材を作製するプロセスにおいて、８４０℃で５０時間の熱処理を行なう前に、その表面に厚さ１０μｍのＭｇめっき、Ｃｕめっきをそれぞれ施した２種類の線材を作製した。その後、実施例８と同様の方法でこれらの線材をそれぞれ６本撚合わせ、平角成形し、８４０℃で５０時間の焼結を施し、２種類の撚線を作製した。素線表面にめっきされたＣｕ、Ｍｇは、それぞれＣｕＯ、ＭｇＯとなり、素線間はほぼ完全な絶縁状態となっていた。これらの撚線の臨界電流（Ｉｃ）は、１５０Ａであった。また、素線表面のＭｇ、Ｃｕめっきは薄いものであったため、素線表面にはＣｕＯ、ＭｇＯの酸化膜のみが形成され、撚線の超電導特性には、めっきされたＭｇやＣｕの影響がないことが確認された。
【０１４６】
（素線に形成された酸化膜の交流損失に対する効果）
実施例９で作製した２種類の撚線について交流損失を測定した結果、６０Ｈｚ、１００Ａｐｅａｋ通電時で、素線にＣｕＯ膜を形成したものの交流損失は０．１ｍＷ／ｍであり、ＭｇＯ膜を形成したものの交流損失は０．０９ｍＷ／ｍであった。このことから、酸化膜で素線を覆うことにより、素線間の結合損失である交流損失が、著しく低減されていることが確認された。
【０１４７】
（実施例１０）
実施例５で作製した０．７８３ｍｍφのテープ変形丸線を、大気中８４０℃で５０時間焼結した。熱処理された線材を４本撚合わせて１次撚線とし、１次撚線をさらに撚合わせて２次撚線とした。
【０１４８】
図１８に、得られた２次撚線の断面図を示す。
図１８を参照して、２次撚線７０は、線材７１を４本撚合わせた１次撚線７２を、さらに１３本撚合わせてなる。すなわち、この２次撚線７０においては、５２本の線材７１が撚合わされている。
【０１４９】
得られた２次撚線を、さらに断面が１１ｍｍ×３．１ｍｍとなるよう平角成形した。得られた２次撚線の臨界電流（Ｉｃ）は、７５０Ａであった。
【０１５０】
（比較例３）
比較例２において、０．３ｍｍまで圧延した線材を１２枚積層した後、８４５℃で５０時間の焼結を施した。次いで、３ｍｍに圧延した後、８４０℃で５０時間の焼結を施した。この複合線材の臨界電流（Ｉｃ）は、６２０Ａであった。
【０１５１】
（多次撚線の交流損失に対する効果）
実施例１０および比較例３で作製した撚線および複合線材の交流損失を測定した結果、５１Ｈｚ、２００Ａｐｅａｋ通電時でそれぞれ、実施例１０の撚線では０．２５ｍＷ／ｍ、比較例３の複合線材では３ｍＷ／ｍであった。このことから、多次撚線では、交流損失が減少していることがわかる。
【０１５２】
（実施例１１）
実施例５で作製した０．７８３ｍｍφのテープ変形丸線を、大気中８４０℃で５０時間焼結した。このテープ変形丸線を１２本撚合わせ、これを芯としてその周りに前記焼結したテープ変形丸線を２０本巻付けた。次いで、断面を平角成形し、撚線を作製した。
【０１５３】
図１９に、得られた撚線の断面図を示す。
図１９を参照して、撚線７５においては、中心に線材７６が１２本撚合されており、その周りにテープ変形撚線７７が２０本巻付けられている。この撚線７５は平角成形されており、断面は７ｍｍ×２．６ｍｍであった。このようにして得られた撚線の臨界電流（Ｉｃ）は、５４０Ａであった。
【０１５４】
（比較例４）
比較例１と同じ線材を１８枚積層したものを準備し、これを３．８ｍｍまで圧延してから、８４０℃で５０時間の熱処理を施して、複合線材を得た。得られた複合線材の臨界電流（Ｉｃ）は、４８０Ａであった。
【０１５５】
（平角成形撚線の交流損失に対する効果）
実施例１１および比較例４で作製した撚線および複合線材の交流損失を測定した結果、５０Ｈｚ、１００Ａｐｅａｋ通電時でそれぞれ、実施例１１の撚線では０．３ｍＷ／ｍ、比較例４の複合線材では２ｍＷ／ｍであった。このことから、本発明に従って得られた撚線は、交流損失が減少していることがわかる。
【０１５６】
（実施例１２）
次に、導体の例を示す。
【０１５７】
実施例５で作製した０．７８３ｍｍφのテープ変形丸線を、大気中８４０℃で５０時間焼結した。このテープ変形丸線を１２本撚合わせてなる撚線を、外径２８ｍｍの銅パイプ上に１５本螺旋状に巻付け、超電導導体を作製した。
【０１５８】
図２０に、得られた超電導導体の断面図を示す。
図２０を参照して、導体８０においては、線材８１を１２本撚合わせてなる撚線８２が、銅パイプ８３上に１０本、螺旋状に巻付けられている。このようにして得られた導体の臨界電流（Ｉｃ）は、２６００Ａであった。
【０１５９】
（比較例５）
まず、Ｂｒ2 Ｏ3 、ＰｂＯ、ＳｒＣＯ3 、ＣａＣＯ3 およびＣｕＯを、Ｂｉ：Ｐｂ：Ｓｒ：Ｃａ：Ｃｕ＝１．８１：０．３０：１．９２：２．０１：３．０３の組成比になるように配合し、複数回、熱処理および粉砕を行なって、前駆体粉末を得た。得られた粉末を、外径２５ｍｍ、内径２２ｍｍの銀パイプに充填し、これを１．４５ｍｍφまで伸線した。
【０１６０】
得られた伸線を、断面が０．４６ｍｍ×５．２ｍｍとなるよう圧延し、８４５℃で５０時間の焼結を施した後、さらに断面が０．４１ｍｍ×５．５ｍｍとなるように圧延し、８４０℃で５０時間の焼結を施して線材を得た。得られた線材を、３１本、外径２８ｍｍの銅パイプ上に、２層に螺旋状に巻付け２層導体を作製した。
【０１６１】
図２１に、得られた２層導体の断面図を示す。
図２１を参照して、２層導体９０において、線材８８が、銅パイプ８９上に、内側に１５本、外側１６本、２層に螺旋状に巻付けられている。得られた導体において、各線材の臨界電流（Ｉｃ）は、７０Ａであった。また、得られた導体の臨界電流（Ｉｃ）は、２１００Ａであった。
【０１６２】
（撚線１層導体の有効性）
実施例１２および比較例５で作製した導体の交流損失を比較したところ、実施例１２で作製した導体の方が比較例５で作製した導体よりも、交流損失が２桁小さな値となった。したがって、本願発明に従う撚線１層導体の有効性が確認された。
【０１６３】
【発明の効果】
以上説明したように、この発明によれば、断面が円形であり、かつ、テープ状線材に匹敵する高い臨界電流密度を有する酸化物超電導線材が得られる。
【０１６４】
また、本発明によれば、そのような線材を用いて、交流損失が小さく、高い臨界電流密度を有する撚線、およびケーブル等のための導体が得られる。
【図面の簡単な説明】
【図１】本発明に従う酸化物超電導線材の製造方法の一例を示す図である。
【図２】本発明に従う酸化物超電導線材の製造方法の一例において、ダイスを用いたテープ状線材の変形加工を説明するための図である。
【図３】本発明に従う酸化物超電導線材の製造方法の一例において、ダイスを用いたテープ状線材の変形加工を説明するための図である。
【図４】本発明に従う酸化物超電導線材の製造方法の一例において、成形ロールを用いたテープ状線材の変形加工を説明するための図である。
【図５】本発明に従う酸化物超電導線材の製造方法の一例において、成形ロールを用いたテープ状線材の変形加工を説明するための図である。
【図６】本発明に従う酸化物超電導線材の製造方法の一例において、成形ロールを用いたテープ状線材の変形加工を説明するための図である。
【図７】本発明に従う酸化物超電導線材の製造方法の一例において、成形ロールを用いたテープ状線材の変形加工を説明するための図である。
【図８】本発明に従う酸化物超電導線材の製造方法の一例において、成形ロールを用いたテープ状線材の変形加工を説明するための図である。
【図９】本発明に従う酸化物超電導線材の製造方法により得られた線材の一例を示す断面図である。
【図１０】本発明に従う酸化物超電導線材の製造方法により得られた線材の他の例を示す断面図である。
【図１１】本発明に従う酸化物超電導線材の製造方法により得られた線材のさらに他の例を示す断面図である。
【図１２】本発明に従う酸化物超電導線材の製造方法により得られた線材のさらに他の例を示す断面図である。
【図１３】本発明に従う酸化物超電導線材の製造方法の他の例を示す図である。
【図１４】本発明に従う酸化物超電導線材の製造方法により得られた線材のさらに他の例を示す断面図である。
【図１５】本発明に従う酸化物超電導線材の一例を示す断面図である。
【図１６】本発明に従う酸化物超電導撚線の一例を示す図である。
【図１７】実施例において、Ｃｒ−Ｎｉ合金めっきが施された線材を撚合わせてなる撚線を示す断面図である。
【図１８】実施例において、１次撚線を１３本撚合わせた２次撚線を示す断面図である。
【図１９】実施例において、１次撚線の周りに嵌合線を巻付けてなる撚線を示す断面図である。
【図２０】実施例において、銅パイプ上に撚線を巻付けてなる導体を示す断面図である。
【図２１】比較例において、銅パイプ上にテープ状線材を２層に巻付けてなる導体を示す断面図である。
【符号の説明】
１  テープ状線材
２  芯材
５  ダイス
６  成形ロール
１０、３０  フィラメント
１１、３１  安定化材
６５、７５、８２  撚線
６７  Ｃｒ−Ｎｉ合金めっき層
７０  ２次撚線
７２  １次撚線
８０  導体
８３、８９  銅パイプ
９０  ２層導体
なお、各図中、同一符号は同一または相当部分を示す。
【図１】
0003724128.tif 000007
【図２】
0003724128.tif 000008
【図３】
0003724128.tif 000009
【図４】
0003724128.tif 000010
【図５】
0003724128.tif 000011
【図６】
0003724128.tif 000012
【図７】
0003724128.tif 000013
【図８】
0003724128.tif 000014
【図９】
0003724128.tif 000015
【図１０】
0003724128.tif 000016
【図１１】
0003724128.tif 000017
【図１２】
0003724128.tif 000018
【図１３】
0003724128.tif 000019
【図１４】
0003724128.tif 000020
【図１５】
0003724128.tif 000021
【図１６】
0003724128.tif 000022
【図１７】
0003724128.tif 000023
【図１８】
0003724128.tif 000024
【図１９】
0003724128.tif 000025
【図２０】
0003724128.tif 000026
【図２１】
0003724128.tif 000027